【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
少なくとも５０重量％、好ましくは少なくとも７５重量％のＶＤＦを含み、少なくとも一種の不飽和極性モノマーが照射グラフトされた、ＶＤＦとＶＤＦと共重合可能な少なくとも一種の他のモノマーとを含むコポリマーにおいて、
グラフト前にＶＤＦコポリマーが下記（１）（２）（３）：
（１）結晶化温度Ｔc（ＩＳＯ１１３５７−３規格に従ってＤＳＣで測定）が５０〜１２０℃、好ましくは８５〜１１０℃、
（２）降伏強度σYが１０〜４０ＭＰａ、好ましくは１０〜３０ＭＰａ、
（３）溶融粘度η（細管レオメータを用いて２３０℃および１００ｓ-1で測定）が１００〜１５００Ｐａ.ｓ、好ましくは４００〜１２００Ｐａ.ｓ、
の特徴を有し、
不飽和極性モノマーが下記（ａ）〜（ｃ）：
（ａ）ＶＤＦコポリマーを少なくとも一種の不飽和極性モノマーと溶融混合し、
（ｂ）得られた混合物に固体状態で電子線または光子線を線量１０〜２００ｋＧｒａｙ、好ましくは１０〜１５０ｋＧｒａｙで照射し、
（ｃ）必要な場合には、グラフトされなかった不飽和極性モノマーおよびグラフト化で遊離した残留物を除去する、
の段階を含む方法で照射グラフトされたものである、
ことを特徴とするコポリマー。
【請求項２】
グラフト前のＶＤＦコポリマーが２００〜１０００ＭＰａ、好ましくは２００〜６００ＭＰａの（引張り）ヤング率を有する請求項１に記載のコポリマー。
【請求項３】
コモノマーがフッ化ビニル（ＶＦ）、トリフルオロエチレン、クロロトリフルオロエチレン（ＣＴＦＥ）、１，２−ジフルオロエチレン、テトラフルオロエチレン（ＴＦＥ）、ヘキサフルオロプロペン（ＨＦＰ）、３，３，３−トリフルオロプロペンおよび２−トリフルオロメチル−３，３，３−トリフルオロ−１−プロペンの中から選択される請求項１または２に記載のコポリマー。
【請求項４】
ＶＤＦコポリマーが、グラフト前に４〜２０重量％、好ましくは１０〜２０重量％のＨＦＰを含むＶＤＦ／ＨＦＰコポリマーである請求項１〜３のいずれか一項に記載のコポリマー。
【請求項５】
不飽和極性モノマーがグラフトされた請求項１〜４のいずれか一項に記載の少なくとも一種のコポリマーと、少なくとも一種のＰＶＤＦのホモポリマーまたはコポリマーとの混合物。
【請求項６】
上記のＰＶＤＦのホモポリマーまたはコポリマーが９９〜１重量％、好ましくは１〜５０重量％で、不飽和極性モノマーがグラフトされたコポリマーが１〜９９重量％、好ましくは５０〜９９重量％である請求項５に記載の混合物。
【請求項７】
上記ＰＶＤＦが、不飽和極性モノマーがグラフトされたコポリマーと相溶性があり且つ単一のＤＳＣ溶融ピークを有する請求項５に記載の混合物。
【請求項８】
不飽和極性モノマーがグラフトされたコポリマーと混合された上記ＰＶＤＦが、少なくとも５０重量％、好ましくは少なくとも７５重量％のＶＤＦを含み、下記（１）（２）（３）の特徴を有するＶＤＦとＶＤＦと共重合可能な少なくとも一種のモノマーとのコポリマーである請求項５〜７のいずれか一項に記載の混合物：
（１）結晶化温度Ｔc（ＩＳＯ１１３５７−３規格に従ってＤＳＣで測定）が５０〜１２０℃、好ましくは８５〜１１０℃、
（２）降伏強度σYが１０〜４０ＭＰａ、好ましくは１０〜３０ＭＰａ、
（３）溶融粘度η（細管レオメータを用いて２３０℃および１００ｓ-1で測定）が１００〜１５００Ｐａ.ｓ、好ましくは４００〜１２００Ｐａ.ｓ。
【請求項９】
不飽和極性モノマーがグラフトされたコポリマーと混合された上記ＰＶＤＦが２００〜１０００ＭＰａ、好ましくは２００〜６００ＭＰａのヤング率を有する請求項８に記載の混合物。
【請求項１０】
請求項１〜４のいずれか一項に記載のコポリマーまたは請求項５〜９のいずれか一項に記載の混合物から成る少なくとも一つの層と、下記の（１）と（２）の層とを有する多層構造物：
（１）少なくとも一種の熱可塑性ポリマーおよび／または少なくとも一種のエラストマーから成る少なくとも一つの層、
（２）少なくとも一つの無機材料の層。
【請求項１１】
下記の層を下記の順番で互いに接着状態で有する多層構造物：
（１）少なくとも一種の熱可塑性ポリマーおよび／または少なくとも一種のエラストマーを含む一つの層、
（２）任意の層としての少なくとも一つの接着結合層、
（３）請求項１〜４のいずれか一項に記載のコポリマーまたは請求項５〜９のいずれか
一項に記載の混合物を含む一つの層、
（４）任意の層としてのフルオロポリマー、好ましくはＰＶＤＦホモポリマーまたはコポリマーを含む一つの層。
【請求項１２】
下記の層を下記の順番で互いに接着状態で有する多層構造物：
（１）任意の層としてのフルオロポリマー、好ましくはＰＶＤＦホモポリマーまたはコポリマーを含む一つの層、
（２）請求項１〜４のいずれか一項に記載のコポリマーまたは請求項５〜９のいずれか一項に記載の混合物を含む一つの層、
（３）任意の層としての少なくとも一つの接着結合層、
（４）少なくとも一種の熱可塑性ポリマーおよび／または少なくとも一種のエラストマーを含む一つの層、
（５）任意の層としての少なくとも一つの接着結合層、
（６）請求項１〜４のいずれか一項に記載のコポリマーまたは請求項５〜９のいずれか一項に記載の混合物を含む一つの層、
（７）任意の層としてのフルオロポリマー、好ましくはＰＶＤＦホモポリマーまたはコポリマーを含む一つの層。
【請求項１３】
熱可塑性ポリマーが下記の中から選択される請求項１０〜１２のいずれか一項に記載の多層構造物：
（１）ポリアミド、好ましくはＰＡ６、ＰＡ１１、ＰＡ１２およびＰＡ６，６
（２）５０重量％以上のエチレンおよび／またはプロピレンを含むポリマー
（３）５０重量％以上の塩化ビニルを含むポリマー
（４）ＡＢＳ（アクリロニトリル−ブタジエン−スチレンコポリマー）またはＳＡＮ（スチレン−アクリロニトリルコポリマー）
（５）アクリルポリマー
（６）飽和ポリエステル（ＰＥＴ、ＰＢＴ、ＰＢＮ）
（７）ポリカーボネート
（８）ポリフェニレンスルファイド（ＰＰＳ）
（９）ポリフェニレンオキサイド（ＰＰＯ）
（１０）ＥＶＯＨ（エチレン−ビニルアルコールコポリマー）
（１１）ポリエーテルエーテルケトン（ＰＥＥＫ）
（１２）ポリオキシメチレン（アセタール）
（１３）ポリエーテルスルホン
（１４）ポリウレタン
（１５）５０重量％以上のスチレンを含むポリマーおよびコポリマー、
（１６）フルオロポリマー、例えばＰＶＤＦ、ＰＴＦＥ、ＴＦＥ／ＨＦＰコポリマー、エチレン／ＴＦＥコポリマー、エチレン／クロロトリフルオロエチレンコポリマーおよびポリ弗化ビニル。
【請求項１４】
熱可塑性ポリマーがポリオレフィン、または、エチレンと、αオレフィン、好ましくはブテンまたはオクテン、飽和カルボン酸のビニルエステル、好ましくは酢酸ビニルまたはプロピオン酸ビニル、アルキル（メタ）アクリレート、好ましくはメチル、ブチルまたはエチルアクリレートの中から選択される少なくとも一種のコモノマーとのエチレンコポリマーである請求項１３に記載の多層構造物。
【請求項１５】
ポリオレフィンがポリエチレンのホモポリマーまたはＭＤＰＥ（中密度）タイプ、ＨＤＰＥ（高密度）、ＬＤＰＥ（低密度）、ＬＬＤＰＥ（直鎖低密度）、メタロセン型触媒（より一般的には「単一サイト」を有する触媒）を用いて得られるポリエチレンまたは架橋ポリエチレン（ＰＥＸ）のコポリマーである請求項１４に記載の多層構造物。
【請求項１６】
フィルム、チューブまたはパイプ、コンテナまたは中空体の形をした、請求項１０〜１５のいずれか一項に記載の多層構造物。
【請求項１７】
請求項１〜４のいずれか一項に記載のＶＤＦコポリマーまたは請求項５〜９のいずれか一項に記載の混合物と、任意成分としての少なくとも一種のアクリルポリマーとを含む、無機材料用の保護被覆。
【請求項１８】
上記無機材料が金属、ガラス、コンクリート、シリコンまたは石英である請求項１７に記載の被覆。
【請求項１９】
請求項１〜５のいずれか一項に記載の変性コポリマーまたは請求項５〜９のいずれか一項に記載の混合物の、電池、好ましくはリチウムイオン電池の正極または負極の製造での使用。
【請求項２０】
金属の一つの層Ｌ1と、請求項１〜４のいずれか一項に記載の変性コポリマーまたは請求項５〜９のいずれか一項に記載の混合物を含む一つの層Ｌ2とを有する構造物を含むリチウムイオン電池用の正極または負極。
【請求項２１】
金属がアルミニウムまたは銅である請求項２０に記載の電極。